(57)【要約】【課題】織編物を基材として、天然皮革に近いヌバック調特有のぬめり感や毛並みと、優れた耐摩耗性とを兼ね備えたヌバック調布帛を提供する。【解決手段】織編物に樹脂２０を付与してなる可撓性シート１００´を備えるヌバック調布帛１００であって、可撓性シート１００´は、繊維１０と樹脂２０とを含む充填部４０と、空間が形成された非充填部３０とを備える。可撓性シート１００´は、表面に毛羽部５０を備え、毛羽部５０の厚みが、０．０１〜０．４ｍｍである。【選択図】図１
2019099970.tif 000002
【特許請求の範囲】
【請求項１】
織編物に樹脂を付与してなる可撓性シートを備えるヌバック調布帛であって、
前記可撓性シートは、繊維と樹脂とを含む充填部と、空間が形成された非充填部とを備えるヌバック調布帛。
【請求項２】
前記可撓性シートは、表面に毛羽部を備える請求項１に記載のヌバック調布帛。
【請求項３】
前記毛羽部の厚みが、０．０１〜０．４ｍｍである請求項２に記載のヌバック調布帛。
【請求項４】
前記非充填部における空間は、前記繊維に囲まれてなる空隙である請求項１〜３の何れか一項に記載のヌバック調布帛。
【請求項５】
前記充填部は、前記織編物を構成するマルチフィラメント糸の内部で、前記繊維と前記樹脂とが結合したマルチフィラメント糸結合体を含み、
前記可撓性シートの断面の単位面積当たりの領域において、前記マルチフィラメント糸結合体に含まれる前記繊維の断面積をＡ１とし、前記樹脂の断面積をＢ１とし、前記マルチフィラメント糸結合体の内部で前記樹脂により結合された複数の前記繊維に取り囲まれてなる前記空隙の断面積をＣ１とした場合、下記の式（１）：
Ｇｙ（％）  ＝  ｛Ｃ１  ／  （Ａ１＋Ｂ１＋Ｃ１）｝  ×  １００  ・・・（１）
で定義する空隙占有率Ｇｙ（％）が、下記の式（２）：
Ｇｙ（％）    ≦  １５  ・・・（２）
を満たすように構成されている請求項４に記載のヌバック調布帛。
【請求項６】
前記可撓性シートは、表面に毛羽部を備え、
前記充填部は、前記毛羽部の根元で前記繊維と前記樹脂とが結合した薄膜状の毛羽結合体をさらに含み、
前記可撓性シートの断面の単位面積当たりの領域において、前記毛羽結合体に含まれる前記繊維の断面積をＡ２とし、前記樹脂の断面積をＢ２とし、前記毛羽結合体の内部で前記樹脂により結合された複数の前記繊維に取り囲まれてなる前記空隙の断面積をＣ２とした場合、下記の式（３）：
Ｇｓ（％）  ＝  ｛Ｃ２  ／  （Ａ２＋Ｂ２＋Ｃ２）｝  ×  １００  ・・・（３）
で定義する空隙占有率Ｇｓ（％）が、下記の式（４）：
Ｇｓ／Ｇｙ  ＞  １  ・・・（４）
を満たすように構成されている請求項５に記載のヌバック調布帛。
【請求項７】
前記非充填部における空間は、前記繊維が離間してなる亀裂である請求項１〜６の何れか一項に記載のヌバック調布帛。
【請求項８】
前記繊維の単繊度は、０．１〜０．７ｄｔｅｘである請求項１〜７の何れか一項に記載のヌバック調布帛。
【請求項９】
前記樹脂は、ポリウレタン樹脂、シリコーン樹脂、及びアクリル樹脂からなる群から選択される少なくとも一種である請求項１〜８の何れか一項に記載のヌバック調布帛。
【請求項１０】
織編物の表面に起毛処理を施して、前記表面に毛羽を形成する毛羽形成工程と、
前記毛羽が形成された織編物を表面側から押圧して基材を形成するプレス工程と、
前記基材に樹脂を含浸させる樹脂付与工程と、
前記樹脂を含浸させた基材を湿熱乾燥させる乾燥工程と、
を包含するヌバック調布帛の製造方法。
【請求項１１】
前記プレス工程の後、前記基材の表面に水溶性組成物を塗布するマスキング工程を実行する請求項１０に記載のヌバック調布帛の製造方法。
【請求項１２】
前記乾燥工程の後、前記樹脂が付与された基材の表面に起毛処理を施して、前記毛羽の毛並みを整える整毛工程を実行する請求項１０又は１１に記載のヌバック調布帛の製造方法。
【請求項１３】
前記整毛工程の後、揉み工程を実行する請求項１２に記載のヌバック調布帛の製造方法。
【発明の詳細な説明】
【技術分野】
【０００１】
本発明は、織編物に樹脂を付与してなる可撓性シートを備えるヌバック調布帛、及びその製造方法に関する。
【背景技術】
【０００２】
ヌバック調布帛には、天然皮革に近い触感や風合いが求められる。天然皮革は、内部に適度な空隙が形成されており、このような構造によって独特の触感（「ぬめり感」と称される滑らかで柔らかさを伴ったしなやかな感触）や風合い（毛並み）を醸し出している。ヌバック調布帛においても、天然皮革と類似した構造（空隙）を形成すれば、ぬめり感や毛並みを天然皮革に近付けることができると考えられる。一方、天然皮革は摩耗し易いという欠点があるため、ヌバック調布帛には天然皮革では得られない優れた耐摩耗性が求められる。そのためには、ヌバック調布帛を構成する素材を適切に選択する必要がある。
【０００３】
ヌバック調布帛（人工皮革）の製造方法として、一般に、溶剤系ポリウレタン樹脂を含浸させた繊維シートを凝固用の液体に浸漬して溶剤系ポリウレタン樹脂を凝固させる湿式法、及び水系ポリウレタン樹脂を含浸させた繊維シートを気相中で乾燥して水系ウレタン樹脂を固化させる乾式法が知られている。
【０００４】
例えば、乾式法によって基材に樹脂を付与したヌバック調人工皮革が開発されている（例えば、特許文献１を参照）。特許文献１のヌバック調人工皮革では、天然皮革に近いぬめり感や毛並みを実現しながら、高い耐摩耗性をも備えている。
【先行技術文献】
【特許文献】
【０００５】
【特許文献１】国際公開第２０１７／０４３３２２号
【発明の概要】
【発明が解決しようとする課題】
【０００６】
特許文献１のヌバック調人工皮革は、不織布を基材としたものであり、織物及び編物（以下、「織編物」と総称する。）を基材としたものではない。織編物は不織布と比較して編目等に繊維が偏在し、繊維の密度が均一ではないため、乾式法により樹脂を均一に付与することが難しく、従来、織編物を基材として用いる場合、織編物への樹脂の付与に湿式法が利用されていた。しかしながら、織編物に湿式法で樹脂を付与すると、繊維の表面や繊維の間に樹脂が過剰に付着し易いため、出来上がったヌバック調人工皮革は、樹脂の中に繊維が埋没した構造となる。このような構造では、天然皮革に近いぬめり感や毛並みを発現させることは困難である。
【０００７】
本発明は、上記問題点に鑑みてなされたものであり、織編物を基材として、天然皮革に近いヌバック調特有のぬめり感や毛並みと、優れた耐摩耗性とを兼ね備えたヌバック調布帛、及びその製造方法を提供することを目的とする。
【課題を解決するための手段】
【０００８】
上記課題を解決するための本発明にかかるヌバック調布帛の特徴構成は、
織編物に樹脂を付与してなる可撓性シートを備えるヌバック調布帛であって、
前記可撓性シートは、繊維と樹脂とを含む充填部と、空間が形成された非充填部とを備えることにある。
【０００９】
本構成のヌバック調布帛によれば、織編物に樹脂を付与してなる可撓性シートが、繊維と樹脂とを含む充填部と、空間が形成された非充填部とを備えるため、可撓性シート内に多孔質構造が形成される。このような構造は、天然皮革の構造と類似したものとなる。従って、本構成のヌバック調布帛は、織編物を基材として、天然皮革に近いぬめり感や毛並みを実現することができる。また、可撓性シートに非充填部が存在することで、基材である織編物に樹脂が過剰に付着せず、天然皮革に近いヌバック調特有のぬめり感や毛並みを得ることができる。さらに、可撓性シートの充填部においては、繊維が樹脂によって補強されるため、天然皮革よりも高い強度が得られ、耐摩耗性に優れた布帛製品となる。
【００１０】
本発明にかかるヌバック調布帛において、
前記可撓性シートは、表面に毛羽部を備えることが好ましい。
【００１１】
本構成のヌバック調布帛によれば、表面に毛羽部を備えることで、天然皮革に近いヌバック調特有の毛並みを実現することができる。
【００１２】
本発明にかかるヌバック調布帛において、
前記毛羽部の厚みが、０．０１〜０．４ｍｍであることが好ましい。
【００１３】
本構成のヌバック調布帛によれば、毛羽部の厚みを適切な範囲に設定しているため、天然皮革により近いヌバック調特有の毛並みを実現することができる。
【００１４】
本発明にかかるヌバック調布帛において、
前記非充填部における空間は、前記繊維に囲まれてなる空隙であることが好ましい。
【００１５】
本構成のヌバック調布帛によれば、非充填部における空間が繊維に囲まれてなる空隙であるため、可撓性シート内に空隙が適度に分散した状態で固定される。その結果、空隙からなる多孔質構造が強固に維持され、耐摩耗性に優れた布帛製品となる。
【００１６】
本発明にかかるヌバック調布帛において、
前記充填部は、前記織編物を構成するマルチフィラメント糸の内部で、前記繊維と前記樹脂とが結合したマルチフィラメント糸結合体を含み、
前記可撓性シートの断面の単位面積当たりの領域において、前記マルチフィラメント糸結合体に含まれる前記繊維の断面積をＡ１とし、前記樹脂の断面積をＢ１とし、前記マルチフィラメント糸結合体の内部で前記樹脂により結合された複数の前記繊維に取り囲まれてなる前記空隙の断面積をＣ１とした場合、下記の式（１）：
Ｇｙ（％）  ＝  ｛Ｃ１  ／  （Ａ１＋Ｂ１＋Ｃ１）｝  ×  １００  ・・・（１）
で定義する空隙占有率Ｇｙ（％）が、下記の式（２）：
Ｇｙ（％）    ≦  １５  ・・・（２）
を満たすように構成されていることが好ましい。
【００１７】
本構成のヌバック調布帛によれば、上記の式（１）で定義する空隙占有率Ｇｙ（％）が、上記の式（２）を満たすように構成されているため、天然皮革に引けを取らないヌバック調特有のぬめり感を実現することができる。
【００１８】
本発明にかかるヌバック調布帛において、
前記可撓性シートは、表面に毛羽部を備え、
前記充填部は、前記毛羽部の根元で前記繊維と前記樹脂とが結合した薄膜状の毛羽結合体をさらに含み、
前記可撓性シートの断面の単位面積当たりの領域において、前記毛羽結合体に含まれる前記繊維の断面積をＡ２とし、前記樹脂の断面積をＢ２とし、前記毛羽結合体の内部で前記樹脂により結合された複数の前記繊維に取り囲まれてなる前記空隙の断面積をＣ２とした場合、下記の式（３）：
Ｇｓ（％）  ＝  ｛Ｃ２  ／  （Ａ２＋Ｂ２＋Ｃ２）｝  ×  １００  ・・・（３）
で定義する空隙占有率Ｇｓ（％）が、下記の式（４）：
Ｇｓ／Ｇｙ  ＞  １  ・・・（４）
を満たすように構成されていることが好ましい。
【００１９】
本構成のヌバック調布帛によれば、上記の式（３）で定義する空隙占有率Ｇｓ（％）が、上記の式（４）を満たすように構成されているため、表面近くに形成される毛羽結合体において比較的多くの空隙が含まれる構造となり、天然皮革に近いヌバック調特有のぬめり感を実現することができる。
【００２０】
本発明にかかるヌバック調布帛において、
前記非充填部における空間は、前記繊維が離間してなる亀裂であることが好ましい。
【００２１】
本構成のヌバック調布帛によれば、非充填部における空間が、繊維が離間してなる亀裂であり、亀裂に隣接する充填部を薄膜状に形成することができる。
【００２２】
本発明にかかるヌバック調布帛において、
前記繊維の単繊度は、０．１〜０．７ｄｔｅｘであることが好ましい。
【００２３】
本構成のヌバック調布帛によれば、繊維として適切な単繊度を有するものを使用しているため、必要十分な耐摩耗性を維持しながら、特に良好な毛並みを実現することができる。
【００２４】
本発明にかかるヌバック調布帛において、
前記樹脂は、ポリウレタン樹脂、シリコーン樹脂、及びアクリル樹脂からなる群から選択される少なくとも一種であることが好ましい。
【００２５】
本構成のヌバック調布帛によれば、樹脂として適切なものを使用しているため、適度な柔軟性を付与しながら、耐摩耗性に優れた布帛製品とすることができる。
【００２６】
上記課題を解決するための本発明にかかるヌバック調布帛の製造方法の特徴構成は、
織編物の表面に起毛処理を施して、前記表面に毛羽を形成する毛羽形成工程と、
前記毛羽が形成された織編物を表面側から押圧して基材を形成するプレス工程と、
前記基材に樹脂を含浸させる樹脂付与工程と、
前記樹脂を含浸させた基材を湿熱乾燥させる乾燥工程と、
を包含することにある。
【００２７】
本構成のヌバック調布帛の製造方法によれば、樹脂付与工程の実施前に毛羽形成工程及びプレス工程を実施することで、織編物の表面に形成した毛羽の密度を高めて、樹脂を保持することができる。さらに、乾燥工程において湿熱乾燥を実施することで、可撓性シートの内部に、繊維と樹脂とを含む充填部と、空間が形成された非充填部とを備えた多孔質構造を形成することができる。このような構造は、天然皮革の構造と類似しているため、得られた布帛は、天然皮革に近いヌバック調特有のぬめり感や毛並みを実現することができる。また、可撓性シート中の繊維が樹脂によって補強されるため、天然皮革よりも高い強度が得られ、耐摩耗性に優れた布帛製品となる。
【００２８】
本発明にかかるヌバック調布帛の製造方法において、
前記プレス工程の後、前記基材の表面に水溶性組成物を塗布するマスキング工程を実行することが好ましい。
【００２９】
本構成のヌバック調布帛の製造方法によれば、上記のマスキング工程を実行することにより、毛羽へ樹脂が過剰に染み込むことを防止し、ヌバック調布帛において適度な厚みの毛羽部を形成することができる。
【００３０】
本発明にかかるヌバック調布帛の製造方法において、
前記乾燥工程の後、前記樹脂が付与された基材の表面に起毛処理を施して、前記毛羽の毛並みを整える整毛工程を実行することが好ましい。
【００３１】
本構成のヌバック調布帛の製造方法によれば、上記の整毛工程を実行することにより、より天然皮革に近いヌバック調特有のぬめり感や毛並みを実現することができる。
【００３２】
本発明にかかるヌバック調布帛の製造方法において、
前記整毛工程の後、揉み工程を実行することが好ましい。
【００３３】
本構成のヌバック調布帛の製造方法によれば、上記の揉み工程を実行することにより、乾燥により硬化した風合を柔軟にすることができるため、ヌバック調布帛に柔軟性を付与して、より天然皮革に近いヌバック調特有のぬめり感や毛並みを実現することができる。
【図面の簡単な説明】
【００３４】
【図１】図１は、本発明のヌバック調布帛の断面を撮影した走査型電子顕微鏡（ＳＥＭ）の画像である。
【図２】図２は、本発明のヌバック調布帛を基材に用いた編地の編方向を基準として異なる三方向で切断した断面を撮影したＳＥＭ画像である。
【図３】図３は、本発明のヌバック調布帛の製造方法の手順を表したフローチャートである。
【発明を実施するための形態】
【００３５】
以下、本発明のヌバック調布帛、及びその製造方法に関する実施形態について、図面を参照しながら詳細に説明する。ただし、本発明は、以下の構成に限定されることを意図しない。
【００３６】
〔ヌバック調布帛〕
図１は、本発明のヌバック調布帛１００の断面を撮影した走査型電子顕微鏡（ＳＥＭ）の画像である。図１のＳＥＭ画像は、ヌバック調布帛１００の表面の毛羽部５０に対してファンデーションブラシ（ＳＡ−１５−Ｐ８，Ｔ４２７、株式会社大創産業製）を垂直に接触させ、伏せ毛方向に５回撫でて伏せ毛の状態とし、基材に用いた丸編地の編方向に対して平行な断面からサンプルを採取し、走査型電子顕微鏡（Ｓ−３０００Ｎ、株式会社日立ハイテクノロジーズ製）によって拡大倍率８０倍で撮影したものである。ヌバック調布帛１００は、繊維１０をベースとする基材に樹脂２０を含浸させた可撓性シート１００´を含むように構成される。なお、ヌバック調布帛１００は、可撓性シート１００´に裏地等を貼り合わせた状態で製品化されることがあるが、本明細書では説明容易化のため、特に裏地等を貼り合わせていない可撓性シート１００´そのものをヌバック調布帛１００として取り扱うものとする。
【００３７】
基材は、繊維１０を含むマルチフィラメント糸で編成された織編物に、起毛処理を施したものである。以下、基材において起毛処理が施されている側を表面とする。基材に用いる織編物には、例えば、トリコット、ダブルラッセル、丸編等の編物、平織、綾織、朱子織等の織物を使用することができる。基材の目付は、好ましくは１５０〜１０００ｇ／ｍ２に調整される。基材の目付が上記の範囲であれば、必要十分な樹脂２０を付与することが容易になる。基材の目付が１５０ｇ／ｍ２未満の場合、基材を構成する繊維１０の間から樹脂２０が抜け落ち易くなる。基材の目付が１０００ｇ／ｍ２を超える場合、基材を構成する繊維１０の間に樹脂２０を十分に含浸させて保持することが困難となる。基材の厚みＬは、好ましくは０．５〜３．７ｍｍに設定される。基材の厚みＬが上記の範囲であれば、質感及び加工性に優れた布帛を最終製品として得ることができる。基材の厚みＬが０．５ｍｍ未満の場合、最終製品である布帛にヌバック調特有のぬめり感や毛並みが現れ難くなり、紙のような質感になってしまう虞がある。基材の厚みＬが３．７ｍｍを超える場合、産業資材としての加工性が悪化し、縫製が困難になる等の製造上の問題が発生する虞がある。基材に用いる繊維１０には、ポリエステル、ナイロン、アクリル、ビニロン、ウレタン等の合成繊維、アセテート、トリアセテート、プロミックス等の半合成繊維、レーヨン、キュプラ、ポリノジック等の再生繊維、綿、絹、麻等の天然繊維を使用することができる。上記の各繊維は、単独で使用してもよいし、二種以上を組み合わせた混繊物として使用してもよい。繊維１０として好ましい素材は、汎用性及び耐久性（機械的強度、耐熱性、耐光性）の観点から合成繊維であり、より好ましい素材は、強度的に優れているポリエステルである。
【００３８】
樹脂２０には、ポリウレタン樹脂、シリコーン樹脂、及びアクリル樹脂を使用することができる。これらの樹脂うち、ポリウレタン樹脂が好ましく使用される。ポリウレタン樹脂は、主に、非水系ポリウレタン樹脂（溶剤系ポリウレタン樹脂）と水系ポリウレタン樹脂とに分類される。本発明のヌバック調布帛１００は、乾式法で製造されるものであるため、好適には水系ポリウレタン樹脂が使用されるが、従来湿式法で使用されていた非水系ポリウレタン樹脂も使用可能である。なお、乾式法による本発明のヌバック調布帛１００の製造方法については、後述の「ヌバック調布帛の製造方法」の項目で詳細に説明する。ポリウレタン樹脂としては、ポリエーテル系ポリウレタン樹脂、ポリエステル系ポリウレタン樹脂、ポリカーボネート系ポリウレタン樹脂等が挙げられる。これらのポリウレタン樹脂は、単独で使用してもよいし、二種以上を組み合わせた混合物として使用してもよい。ポリウレタン樹脂として好ましいものは、耐摩耗性の観点からポリカーボネート系ポリウレタン樹脂である。ポリウレタン樹脂の硬化形態は、一液型、二液硬化型、湿気硬化型などが挙げられる。これらのうち、環境負荷が小さく、且つ作業負荷が小さいという観点から、水系の一液型が好適である。また、水系の一液型の分散タイプは、自己乳化型、強制乳化型が挙げられる。なお、上記の各ポリウレタン樹脂には、触媒、架橋剤、平滑剤、ゲル化促進剤、充填剤、ワックス、耐光向上剤、発泡剤、熱可塑性樹脂、熱硬化性樹脂、染料、顔料、難燃剤、導電性付与剤、帯電防止剤、透湿性向上剤、撥水剤、撥油剤、中空発泡体、吸水剤、タンパク質粉末、吸湿剤、消臭剤、整泡剤、消泡剤、防黴剤、防腐剤、顔料分散剤、不活性気体、ブロッキング防止剤、加水分解防止剤、艶消剤、触感向上剤、増粘剤などの各種添加剤を添加することも可能である。
【００３９】
基材への樹脂２０の含浸量は、基材の目付に対して固形分換算で好ましくは７〜５０重量％、より好ましくは１０〜３０重量％に調整される。樹脂２０の含浸量が上記の範囲であれば、繊維１０と樹脂２０との比率が適切なものとなることで、天然皮革と類似した構造を形成することが可能となる。樹脂２０の含浸量が７重量％未満の場合、繊維１０の結合力が不十分となり、後述する空隙３０ａを形成し難くなって、最終製品である布帛にヌバック調特有のぬめり感が現れ難くなる。樹脂２０の含浸量が５０重量％を超える場合、ゴム様のべた付き感が現れたり、毛並みが損なわれる虞がある。
【００４０】
本発明のヌバック調布帛１００は、多孔質素材である天然皮革と類似した構造を有するように構成される。具体的には、ヌバック調布帛１００を構成する可撓性シート１００´の表面に、マルチフィラメント糸から立毛する毛羽部５０が形成され、可撓性シート１００´の内部に、微視的な空間が多数形成される。この微視的な空間が形成された領域を、本明細書では非充填部３０と規定する。可撓性シート１００´は、繊維１０の間に樹脂２０が充填されることにより、複数の繊維１０が樹脂２０で結合され、複数の繊維１０と樹脂２０とが一体化した充填部４０が形成される。充填部４０には、マルチフィラメント糸結合体４０ａと、毛羽結合体４０ｂとが含まれる。マルチフィラメント糸結合体４０ａは、マルチフィラメント糸の内部で繊維１０と樹脂２０とが結合した構造体である。毛羽結合体４０ｂは、毛羽部５０の根元付近で繊維１０と樹脂２０とが結合した薄膜状の構造体であり、マルチフィラメント糸結合体４０ａより可撓性シート１００´の表面側に薄皮状に形成される。非充填部３０における空間には、マルチフィラメント糸結合体４０ａ及び毛羽結合体４０ｂの内部で樹脂２０により結合された複数の繊維１０に取り囲まれてなる空隙３０ａと、マルチフィラメント糸結合体４０ａと毛羽結合体４０ｂとの間で繊維１０が離間してなる亀裂３０ｂとが含まれる。このような構造が形成されることで、可撓性シート１００´内での繊維１０間の相対的な位置関係は実質的に固定される。その結果、繊維１０によって取り囲まれた空隙３０ａは、その形態が保持され、可撓性シート１００´内で固定される。
【００４１】
本発明のヌバック調布帛１００では、図１に示すように、可撓性シート１００´の表面に毛羽部５０が一様に存在し、可撓性シート１００´の内部に空隙３０ａが適度に分散した状態で存在する。このような構造は、天然皮革の構造と類似しており、これにより、天然皮革に近いヌバック調特有の触感（ぬめり感）や風合い（毛並み）を実現することができる。また、可撓性シート１００´は、繊維１０が樹脂２０によって補強されているため、天然皮革より強度が増しており、優れた耐摩耗性を示すものとなる。
【００４２】
布帛に付与されるヌバック調特有の「ぬめり感、毛並み、耐摩耗性」等の諸特性は、（Ｉ）可撓性シート１００´における伏せ毛の状態での毛羽部５０の厚み、（ＩＩ）マルチフィラメント糸結合体４０ａにおける空隙占有率、及び（ＩＩＩ）毛羽結合体４０ｂにおける空隙占有率とマルチフィラメント糸結合体４０ａにおける空隙占有率との比（以下、「空隙占有率比」と称する。）に影響される。
【００４３】
（Ｉ）毛羽部の厚み
毛羽部５０を伏せ毛の状態とした可撓性シート１００´の断面を電子顕微鏡で撮影し、その撮影画像における毛羽部５０の厚みｄ１を適切な範囲に設定すると、ヌバック調特有の毛並みを発現させることができる。本発明のヌバック調布帛１００では、毛羽部５０の厚みｄ１が、好ましくは０．０１〜０．４ｍｍとなるように、より好ましくは０．０５〜０．２ｍｍとなるように設定される。上記の厚みｄ１の範囲に設定された本発明のヌバック調布帛１００は、毛羽部５０によって可撓性シート１００´に天然皮革に引けを取らない毛並みが付与される。厚みｄ１が０．０１ｍｍ未満の場合、毛並みが現れ難くなる虞がある。厚みｄ１が０．４ｍｍを超える場合、触感が天然皮革と相違する虞がある。なお、毛羽部５０の厚みｄ１は、ヌバック調布帛１００の表面の毛羽部５０に対してファンデーションブラシ（ＳＡ−１５−Ｐ８，Ｔ４２７、株式会社大創産業製）を垂直に接触させ、伏せ毛方向に５回撫でて伏せ毛の状態とし、基材の編織方向に対して平行な断面、４５°で交差する断面、及び直交する断面の三断面で測定した値のうち一番小さい値が上記の範囲であればよい。
【００４４】
（ＩＩ）マルチフィラメント糸結合体における空隙占有率
可撓性シート１００´の断面を電子顕微鏡で撮影し、その撮影画像の単位面積当たりの領域において、マルチフィラメント糸結合体４０ａに含まれる繊維１０の断面積をＡ１とし、樹脂２０の断面積をＢ１とし、マルチフィラメント糸結合体４０ａの内部で樹脂２０により結合された複数の繊維１０に取り囲まれてなる空隙３０ａの断面積をＣ１とした場合、下記の式（１）：
Ｇｙ（％）  ＝  ｛Ｃ１  ／  （Ａ１＋Ｂ１＋Ｃ１）｝  ×  １００  ・・・（１）
で定義するマルチフィラメント糸結合体４０ａにおける空隙占有率Ｇｙ（％）を適切な範囲に設定すると、ヌバック調特有のぬめり感を発現させることができる。
【００４５】
本発明のヌバック調布帛１００では、空隙占有率Ｇｙが、下記の式（２）：
Ｇｙ（％）    ≦  １５  ・・・（２）
を満たすように構成されていることが好ましい。空隙占有率Ｇｙは、繊維１０（基材）への樹脂２０の含浸量を調整することにより変更可能である。上記の式（２）を満たすように構成された本発明のヌバック調布帛１００は、マルチフィラメント糸結合体４０ａ及び毛羽結合体４０ｂによって可撓性シート１００´の耐摩耗性が向上するとともに、空隙３０ａによって可撓性シート１００´に天然皮革に引けを取らないヌバック調特有のぬめり感が付与される。空隙占有率Ｇｙが１５％を超える場合、強度が低下して摩耗し易くなるとともに、ぬめり感を十分に付与することが困難となる。
【００４６】
（ＩＩＩ）空隙占有率比
可撓性シート１００´の断面を電子顕微鏡で撮影し、その撮影画像の単位面積当たりの領域において、毛羽結合体４０ｂに含まれる繊維１０の断面積をＡ２とし、樹脂２０の断面積をＢ２とし、毛羽結合体４０ｂの内部で樹脂２０により結合された複数の繊維１０に取り囲まれてなる空隙３０ａの断面積をＣ２とした場合、下記の式（３）：
Ｇｓ（％）  ＝  ｛Ｃ２  ／  （Ａ２＋Ｂ２＋Ｃ２）｝  ×  １００  ・・・（３）
で定義する毛羽結合体４０ｂにおける空隙占有率Ｇｓ（％）と、上記のマルチフィラメント糸結合体４０ａにおける空隙占有率Ｇｙ（％）との空隙占有率比（Ｇｓ／Ｇｙ）を適切な範囲に設定すると、ヌバック調特有のぬめり感を発現させることができる。
【００４７】
本発明のヌバック調布帛１００では、空隙占有率比（Ｇｓ／Ｇｙ）が、下記の式（４）：
Ｇｓ／Ｇｙ  ＞  １  ・・・（４）
を満たすように構成されていることが好ましい。空隙占有率Ｇｓは、繊維１０（基材）への樹脂２０の含浸量を調整することにより変更可能である。上記の式（４）を満たすように構成された本発明のヌバック調布帛１００は、表面近くに形成される毛羽結合体４０ｂに比較的多くの空隙３０ａが含まれる構造となり、天然皮革に近いヌバック調特有のぬめり感を実現することができる。空隙占有率比（Ｇｓ／Ｇｙ）が１以下の場合、ぬめり感を十分に付与することが困難となる。
【００４８】
本発明のヌバック調布帛１００は、毛羽結合体４０ｂを有することで、基材を構成するフィラメント糸が表面に露出せず、表面の摩擦係数（ＭＩＵ）が低く抑えられている。具体的には、ヌバック調布帛１００の表面の摩擦係数は、基材の編織方向、編織方向と４５°で交差する方向、及び編織方向と直交する方向の三方向で測定した値のうち、一番小さい値が０．１５〜０．４５であることが好ましい。天然皮革の表面の摩擦係数は、０．１〜０．３程度であり、ヌバック調布帛１００の表面の摩擦係数が、０．１５〜０．４５であれば、天然皮革に近いヌバック調特有のぬめり感を発現させることができる。摩擦係数が０．１５未満の場合、耐摩耗性が不足する虞がある。摩擦係数が０．４５を超える場合、ぬめり感が十分に現れないことがある。
【００４９】
本発明のヌバック調布帛１００は、毛羽結合体４０ｂの厚みｄ２が、好ましくは０．０１〜０．２ｍｍとなるように、より好ましくは０．０５〜０．１ｍｍとなるように設定される。上記の厚みｄ２の範囲に設定された本発明のヌバック調布帛１００は、耐摩耗性を向上することができる。厚みｄ２が０．０１ｍｍ未満の場合、摩耗により毛羽結合体４０ｂが破壊され易くなる虞がある。厚みｄ２が０．２ｍｍを超える場合、ヌバック調布帛１００が硬くなり、触感が天然皮革と相違する虞がある。
【００５０】
本発明のヌバック調布帛１００において、ぬめり感や毛並みと、耐摩耗性とをバランスよく実現するためには、繊維１０のサイズを適切に選択又は設定することが効果的となる。繊維１０の太さは、単繊度として好ましくは０．１〜０．７ｄｔｅｘ、より好ましくは０．１〜０．５ｄｔｅｘのものが選択される。繊維１０の太さが単繊度として上記の範囲に設定された本発明のヌバック調布帛１００は、必要十分な耐摩耗性を維持しながら、良好な毛並みを実現することができる。単繊度が０．１ｄｔｅｘ未満の場合、耐摩耗性を十分に確保することが困難となる。単繊度が０．７ｄｔｅｘを超える場合、ヌバック調特有のぬめり感や毛並みを実現することが困難となる。なお、使用する繊維１０は、上記の条件を満たすものであれば、サイズが異なる複数種の繊維を混合した混繊物であっても構わない。
【００５１】
以上のように構成された本発明のヌバック調布帛１００は、その厚さ方向の断面視において、表面に毛羽部５０が形成され、繊維１０と樹脂２０とを含む充填部４０と、空間が形成された非充填部３０とを備える。これにより、ヌバック調布帛１００は、内部に空隙３０ａ、及び亀裂３０ｂが形成された多孔質構造を備えるものとなり、これは多孔質素材である天然皮革と類似した構造となる。このような構造が、ヌバック調布帛１００の基材の編織方向に対して、平行な断面、４５°で交差する断面、及び直交する断面の少なくとも一つにおいて形成されることで、本発明のヌバック調布帛１００では、天然皮革に近いヌバック調特有のぬめり感や毛並みを実現することができる。図２は、本発明のヌバック調布帛１００を基材に用いた編地の編方向を基準として異なる三方向で切断した断面を撮影したＳＥＭ画像である。（ａ）は、編方向に対して平行な断面を示し、（ｂ）は、編方向に対して４５°で交差する断面を示し、（ｃ）は、編方向に対して直交する断面を示す。これらのＳＥＭ画像は、図１に示すＳＥＭ画像と同じ観察条件で撮影したものである。図２に示す例では、何れの断面においても、上述の天然皮革と類似した構造が形成されている。さらに、本発明のヌバック調布帛１００は、可撓性シート１００´に含まれる繊維１０が樹脂２０によって補強されているため、天然皮革よりも優れた耐摩耗性を実現することができる。
【００５２】
〔ヌバック調布帛の製造方法〕
図３は、本発明のヌバック調布帛の製造方法の手順を表したフローチャートである。各工程に付されている記号「Ｓ」は、ステップを意味する。本発明のヌバック調布帛は、以下に説明する毛羽形成工程（Ｓ１）、プレス工程（Ｓ２）、マスキング工程（Ｓ３）、樹脂付与工程（Ｓ４）、乾燥工程（Ｓ５）、整毛工程（Ｓ６）、及び揉み工程（Ｓ７）を実施することにより製造される。これらの工程のうち、毛羽形成工程（Ｓ１）、プレス工程（Ｓ２）、樹脂付与工程（Ｓ４）、及び乾燥工程（Ｓ５）は、ヌバック調布帛を得るための必須の工程であり、これらの工程を実施することにより、天然皮革に近いヌバック調特有のぬめり感や毛並みを実現するとともに、耐摩耗性に優れた布帛製品を得ることができる。また、任意の工程であるマスキング工程（Ｓ３）を実施することにより、基材の毛羽へ樹脂が過剰に染み込むことを防止し、最終製品としてのヌバック調布帛において毛羽部を形成することが容易になる。さらに、任意の工程である整毛工程（Ｓ６）、及び揉み工程（Ｓ７）を実施することにより、ヌバック調布帛における毛並みを整えるとともに、触感・風合いをより向上させることができる。以下、各工程について説明する。
【００５３】
初めに、ヌバック調布帛のベースとなる基材を準備する。基材は、１５０〜１０００ｇ／ｍ２の目付を有する織編物の表面に起毛処理を施して、織編物の表面側に毛羽を形成する毛羽形成工程（Ｓ１）と、織編物を表面側から加熱押圧するプレス工程（Ｓ２）とを経て作製される。毛羽形成工程は、起毛処理に、例えば、針布やサンドペーパー（エメリー）を巻き付けたロール（針布起毛機、エメリー起毛機等）を使用することができる。ロールを用いた起毛処理は、織編物をロール回転方向（織編物の長手方向）に移動させながらロール表面に接触させることにより行われる。このとき、針布やサンドペーパーの種類、ロールの回転数、ロールへの織編物の接圧、ロールへの織編物の接触頻度等の諸条件を変更すると、織編物の起毛状態を調整することができる。毛羽形成工程は、ロールを用いた起毛処理によるものだけではなく、毛羽を有する織編物組織の採用や、植毛加工など公知の方法により実施することも可能である。プレス工程は、シボ模様が刻印されたエンボスロール等を用いて実施される。これにより毛羽が形成された織編物の表面側の繊維の密度を上げることができ、最終製品としてのヌバック調布帛において毛羽結合体を形成することが容易になる。
【００５４】
次に、必要に応じて、基材の表面に水溶性組成物を塗布するマスキング工程（Ｓ３）を実施する。マスキング工程は、カルボキシメチルセルロース、ヒドロキシエチルセルロース、ヒドロキシプロピルメチルセルロース等のセルロール誘導体等の水溶性組成物を、スクリーンプリント等で基材の表面に塗布する方法、及び撥水剤をスクリーンプリント等で基材の表面に塗布する方法等により実施される。これらの方法のうち、作業性の良さ、最終製品としてのヌバック調布帛の仕上がりの良さから、水溶性組成物を基材の表面に塗布する方法が好適である。水溶性組成物の塗布量を調整することにより、樹脂付与工程において毛羽に樹脂が含浸する範囲を制限し、最終製品であるヌバック調布帛における毛羽部、及び毛羽結合体を所望の厚さで構成することが可能となる。
【００５５】
次に、基材に樹脂を含浸させる樹脂付与工程（Ｓ４）を実施する。樹脂付与工程は、樹脂を含む樹脂溶液に基材を浸漬し、これをマングルに通して搾り出すマングル−パッド法、樹脂溶液をスプレーコーター、グラビアコーター、リバースコーター、ドクターナイフコーター等を用いて基材に塗布するコーティング法等により実施される。これらの方法のうち、基材に樹脂を均一に含浸できる点で、マングル−パッド法が好適である。樹脂の含浸条件は、１５０〜１０００ｇ／ｍ２の目付を有する基材に、固形分換算で３０〜３００ｇ／ｍ２の樹脂が付与されるように設定される。これにより、基材において、フィラメント糸に含まれる繊維の間、及びプレス工程により繊維密度が高められた毛羽の間に樹脂が付着するが、マスキング工程において水溶性組成物が塗布されていることで、毛羽の最も表面側の部分には樹脂が付着しない。基材の重量に対する樹脂の付与量は、樹脂の固形分換算で、７〜５０重量％、好ましくは１０〜３０重量％に調整される。
【００５６】
次に、樹脂を含浸させた基材を湿熱乾燥させる乾燥工程（Ｓ５）を実施する。乾燥工程は、高温スチーマー、高圧スチーマー等を用いて実施される。湿熱乾燥は、基材の内部まで樹脂を確実に固化できる点で好ましい乾燥方法である。湿熱乾燥によって乾燥された基材は、強度及び耐摩耗性に優れた布帛製品に加工することができる。基材の乾燥条件は、乾燥温度が好ましくは８０〜１５０℃、より好ましくは１００〜１３０℃に設定される。乾燥温度が上記の範囲であれば、樹脂のマイグレーションを抑制して、繊維に樹脂を付与することができ、毛羽結合体、及びマルチフィラメント糸結合体を形成することができる。乾燥温度が８０℃未満の場合、樹脂の乾燥（硬化）が不十分となり、樹脂がマイグレーションを起こして繊維の所定位置に樹脂を付与することが困難となる。乾燥温度が１５０℃を超える場合、最終製品であるヌバック調布帛のぬめり感が低下し、毛並みが粗硬となり易くなる。乾燥時間は好ましくは５０〜１２００秒、より好ましくは１００〜６００秒に設定される。乾燥時間が上記の範囲であれば、樹脂のマイグレーションを抑制して、繊維に樹脂を付与することができ、毛羽結合体、及びマルチフィラメント糸結合体を形成することができる。乾燥時間が５０秒未満の場合、樹脂の乾燥（硬化）が不十分となり、樹脂がマイグレーションを起こして繊維の所定位置に樹脂を付与することが困難となる。乾燥時間が１２００秒を超える場合、最終製品であるヌバック調布帛のぬめり感が低下し、毛並みが粗硬となり易くなる。乾燥工程が完了した基材は、フィラメント糸の内部、及び毛羽部の根元付近で繊維が樹脂で結合された状態で硬化しており、そのままでもヌバック調布帛として使用できる可撓性シートとなる。この可撓性シートの内部には、繊維によって取り囲まれた空隙が多数形成される。すなわち、本発明のヌバック調布帛は、可撓性シート内に空隙が適度に分散しており、天然皮革に類似した構造が形成されている。
【００５７】
次に、樹脂が付与された基材の表面に起毛処理を施す整毛工程（Ｓ６）を実施する。この整毛工程は、必要に応じて実施される任意の工程であり、乾燥により乱れた毛羽の毛並みを整えることができる。整毛工程を行うことにより、完成したヌバック調布帛は、その表面が適度な摩擦係数（ＭＩＵ）を備えたものとなり、より天然皮革に近いヌバック調特有のぬめり感や毛並みを実現することができる。ヌバック調布帛の表面の摩擦係数は、０．１５〜０．４５が好ましく、０．２０〜０．４０がより好ましい。摩擦係数が０．１５未満の場合、耐摩耗性が不足する虞がある。摩擦係数が０．４５を超える場合、ぬめり感が十分に現れないことがある。
【００５８】
最後に、風合を調整するための揉み工程（Ｓ７）を実施する。この揉み工程は、必要に応じて実施される任意の工程であり、乾燥により硬化した風合を柔軟にすることができる。
揉み工程に用いられる装置としては、ドラムに布帛を入れて回転させ、布帛を上から下へたたきつけて柔軟性を付与するミリングマシン、多数のピンを布帛の表面に打ち込んで、柔軟性と平滑性を付与するバイブレーションステーキングマシンが挙げられる。これらを単独で用いてもよいし、組み合わせて用いてもよい。
【実施例】
【００５９】
以下、本発明のヌバック調布帛の実施例について説明する。本実施例では、本発明の構成を有するヌバック調布帛を作製した。また、本発明との比較のため、本発明の構成を有さない布帛を比較例として作製した。
【００６０】
＜実施例１＞
ＰＥＴ割繊生糸（８４ｄｔｅｘ／２５ｆ）とＰＥＴ生糸（３３ｄｔｅｘ／１２ｆ）とを含むインターレース加工糸を用いて、ブリスター組織で丸編地の基布を編成した。基布の目付は４６６．６ｇ／ｍ２であり、基布の厚みは１．１ｍｍであった。この基布をヌバック調布帛の可撓性シートのベース材料として使用した。初めに、基布に毛羽形成工程（＃６００のサンドペーパーを用いて、起毛処理を１０００回／分）を実施した後、分散染料で染色し、再度、毛羽形成工程（＃６００のサンドペーパーを用いて、起毛処理を１０００回／分）を実施した。その後、ケシボ柄の模様が刻印されたエンボスロールを用いて加熱押圧（１００℃、１５０ｋｇ／ｍｍ、３ｍ／分）するプレス工程を実施して基材を得た。基材にマスキング工程（１３５０メッシュのシゴキスクリーンを用いて、カルボキシメチルセルロースを１６重量％含有する水溶液を基材の表面にＷＥＴ塗布量で４６ｇ／ｍ２塗布した後、６０℃で１０分間熱処理）を実施した後、マングル−パッド法によりポリウレタン樹脂液を含浸させる樹脂付与工程を実施した。樹脂付与工程において、ポリウレタン樹脂液は、水系ポリウレタン樹脂（「ＳＡＤ８・２」、第一工業製薬株式会社製）を２０重量％含有するものを使用し、基材への含浸量は、基材の目付に対して固形分換算で１６重量％に調整した。ポリウレタン樹脂の含浸後、湿熱乾燥させる乾燥工程（９５％ＲＨ、１３０℃、１０分間）を実施し、基布（編物）にポリウレタン樹脂が付与された可撓性シートを形成した。この可撓性シートは、ポリウレタン樹脂の付与量が固形分換算で７４．７ｇ／ｍ２であった。最後に整毛工程（＃６００のサンドペーパーを用いて、起毛処理を１０００回／分）、及び揉み工程（バイブレーションステーキングマシン（商品名「３Ｈ３２００Ａ」、ＣＡＲＴＩＧＬＩＡＮＯ  Ｓ．ｐ．Ａ製）を使用、加工速度３ｍ／分、打ち込み深度３．０ｍｍ）を実施して、実施例１のヌバック調布帛を得た。
【００６１】
＜実施例２＞
実施例１のヌバック調布帛で用いたものと同一の丸編地の基布をヌバック調布帛の可撓性シートのベース材料として使用した。ヌバック調布帛の製造では、樹脂付与工程において使用するポリウレタン樹脂液を、水系ポリウレタン樹脂（「ＳＡＤ８・２」、第一工業製薬株式会社製）を４０重量％含有するものに変更し、基材への含浸量を、基材の目付に対して固形分換算で３２重量％に調整した。ポリウレタン樹脂の付与量は、固形分換算で１４９．３ｇ／ｍ２となるように調整した。その他は、実施例１と同一の工程を実施して、実施例２のヌバック調布帛を得た。
【００６２】
＜実施例３＞
経糸にＰＥＴ２Ｈ加工糸（８４ｄｔｅｘ／２５ｆ）を用い、緯糸１にＰＥＴ割繊生糸（８４ｄｔｅｘ／２５ｆ）４本とＰＥＴ生糸（３３ｄｔｅｘ／１２ｆ）２本とを含むインターレース加工糸を用い、緯糸２にＰＥＴ１Ｈ加工糸（３３０ｄｔｅｘ／９６ｆ）を用いて、緯朱子２重組織で織物の基布を編成した。基布の目付は３１４ｇ／ｍ２であり、基布の厚みは１．０ｍｍであった。この基布をヌバック調布帛の可撓性シートのベース材料として使用した。ヌバック調布帛の製造では、樹脂付与工程において、ポリウレタン樹脂の付与量が固形分換算で５０．２ｇ／ｍ２となるように調整した。その他は、実施例１と同一の工程を実施して、実施例３のヌバック調布帛を得た。
【００６３】
＜実施例４＞
表地糸にＰＥＴ生糸（８４ｄｔｅｘ／２４ｆ）を用い、連結糸にＰＥＴ１Ｈ加工糸（８４ｄｔｅｘ／１４４ｆ）を用い、裏地糸にＰＥＴ割繊生糸（８４ｄｔｅｘ／２５ｆ）とＰＥＴ生糸（４４ｄｔｅｘ／１２ｆ）とを含むインターレース加工糸を用いて、トリコットの基布を編成した。基布の目付は３９４．１ｇ／ｍ２であり、基布の厚みは１．３ｍｍであった。この基布をヌバック調布帛の可撓性シートのベース材料として使用した。ヌバック調布帛の製造では、樹脂付与工程において、ポリウレタン樹脂の付与量が固形分換算で６３．１ｇ／ｍ２となるように調整した。その他は、実施例１と同一の工程を実施して、実施例４のヌバック調布帛を得た。
【００６４】
＜実施例５＞
実施例１のヌバック調布帛で用いたものと同一の丸編地の基布をヌバック調布帛の可撓性シートのベース材料として使用した。ヌバック調布帛の製造では、プレス工程の実施後、マスキング工程を実施することなく、樹脂付与工程を実施した。その他は、実施例１と同一の工程を実施して、実施例５のヌバック調布帛を得た。
【００６５】
＜比較例１＞
実施例１のヌバック調布帛で用いたものと同一の丸編地の基布を布帛のベース材料として使用した。初めに、基布に毛羽形成工程（＃６００のサンドペーパーを用いて、起毛処理を１０００回／分）を実施した後、分散染料で染色し、再度、毛羽形成工程（＃６００のサンドペーパーを用いて、起毛処理を１０００回／分）を実施した。その後、熱セット処理（１５０℃、１分間）を実施して、比較例１の布帛を得た。すなわち、比較例１の布帛は、実施例１のヌバック調布帛において、基布にポリウレタン樹脂液を含浸させずに、熱セット処理を施した状態のものである。
【００６６】
＜比較例２＞
経糸にＰＥＴ１Ｈ加工糸（８４ｄｔｅｘ／９６ｆ）２本の合撚糸を用い、緯糸１にＰＥＴ２Ｈ加工糸（１６７ｄｔｅｘ／４８ｆ）を用い、緯糸２にＰＥＴ１Ｈ加工糸（３３０ｄｔｅｘ／９６ｆ）を用いて、経朱子２重組織で織物の基布を編成した。基布の目付は５０１．２ｇ／ｍ２であり、基布の厚みは１．３ｍｍであった。この基布を布帛のベース材料として使用した。布帛の製造では、初めに、熱セット処理（１５０℃、１分間）を実施した後、樹脂塗布工程を実施した。樹脂塗布工程では、ナイフコーティングを用いて基布の表面にポリウレタン樹脂液を塗布した（ポリウレタン樹脂付着量  固形分換算で３０ｇ／ｍ２）。ポリウレタン樹脂液は、水系ポリウレタン樹脂（「ＳＡＴ１８Ｄ」、第一工業製薬株式会社製）を２９．６重量％含有するものを使用した。ポリウレタン樹脂の塗布後、乾熱乾燥（１３０℃、１０分間）を実施し、最後に、ケシボ柄の模様が刻印されたエンボスロールを用いて加熱押圧（１００℃、１５０ｋｇ／ｍｍ、３ｍ／分）することによりプレス工程を実施して、比較例２の布帛を得た。
【００６７】
次に、上記の各布帛の諸特性を確認するため、各種測定及び評価を行い、皮革の構造と諸特性との関係について検討を行った。測定及び評価項目は、以下のとおりである。
【００６８】
［毛羽部の厚み、毛羽結合体の厚み］
各布帛について、表面の毛羽部に対してファンデーションブラシ（ＳＡ−１５−Ｐ８，Ｔ４２７、株式会社大創産業製）を垂直に接触させ、伏せ毛方向に５回撫でて伏せ毛の状態とし、基材の編織方向に対して平行な断面、４５°で交差する断面、及び直交する断面の三断面を、走査型電子顕微鏡（Ｓ−３０００Ｎ、株式会社日立ハイテクノロジー社製）によって拡大倍率１０００倍で撮影し、ＳＥＭ画像において三断面での毛羽部の厚みを求め、そのうち最も小さい値を布帛の毛羽部の厚み（ｍｍ）とした。また、上記の三断面でのＳＥＭ画像において毛羽結合体の厚みを求め、そのうち最も小さい値を布帛の毛羽結合体の厚み（ｍｍ）とした。
【００６９】
［繊維占有率、樹脂占有率、空隙占有率、空隙占有率比］
各布帛について、編織方向に対して直交する断面及び平行な断面を走査型電子顕微鏡（Ｓ−３０００Ｎ、株式会社日立ハイテクノロジー社製）によって拡大倍率１０００倍で撮影し、ＳＥＭ画像に含まれる毛羽結合体の繊維、樹脂、空隙の面積の和を画像解析により求め、ＳＥＭ画像における毛羽結合体の面積を１００としたときの繊維、樹脂、空隙の面積の和が占める割合を、毛羽結合体における繊維占有率（％）、樹脂占有率（％）、空隙の占有率（％）とした。また、ＳＥＭ画像に含まれるマルチフィラメント糸結合体の繊維、樹脂、空隙の面積の和を画像解析により求め、ＳＥＭ画像におけるマルチフィラメント糸結合体の面積を１００としたときの繊維、樹脂、空隙の面積の和が占める割合を、マルチフィラメント糸結合体における繊維占有率（％）、樹脂占有率（％）、空隙占有率（％）とした。さらに、各布帛について、毛羽結合体における空隙占有率（％）とマルチフィラメント糸結合体における空隙占有率（％）との比である空隙占有率比を算出した。毛羽結合体及びマルチフィラメント糸結合体における繊維、樹脂、空隙の占有率の算出は、編織方向に対して直交する断面及び平行な断面において夫々２点ずつ（合計４点）行い、その平均値を採用した。
【００７０】
［摩擦係数］
各布帛について、基材の編織方向、編織方向と４５°で交差する方向、及び編織方向と直交する方向の三方向で表面の摩擦係数（ＭＩＵ）を自動化表面試験機（ＫＥＳ−ＦＢ４−ＡＵＴＯ−Ａ、カトーテック株式会社製）によって測定し、三方向で測定した値のうち一番小さい値を採用した。
【００７１】
［フィンガーマーク］
各布帛の表面を指で押し、フィンガーマークの付き方を以下の基準に従って目視により評価した。
〇・・・天然皮革でのフィンガーマークに類似したフィンガーマークが付く。
×・・・天然皮革でのフィンガーマークに類似したフィンガーマークが付かない。
【００７２】
測定結果及び評価を以下の表１にまとめる。
【００７３】
【表１】
2019099970.tif 000003
【００７４】
実施例１〜５のヌバック調布帛は、何れも毛羽部の厚みが０．０１〜０．４ｍｍの範囲にあり、毛羽結合体の厚みが０．０１〜０．２の範囲にあった。適切な厚みの毛羽部、及び毛羽結合体により、天然皮革のものと類似したフィンガーマークが得られた。また、実施例１〜５のヌバック調布帛は、何れも空隙占有率比（Ｇｓ／Ｇｙ）が１を超えるものであった。すなわち、表面近くに形成される毛羽結合体において、比較的多くの空隙が含まれることが確認された。また、実施例１〜５のヌバック調布帛は、摩擦係数が０．４以下となり、天然皮革のものと類似したフィンガーマークが得られた。その結果、天然皮革に近いヌバック調特有のぬめり感や毛並みが発現し、触感も良好であった。
【００７５】
これに対し、ポリウレタン樹脂が付与されていない比較例１の布帛は、毛羽結合体、及びマルチフィラメント糸結合体の何れも形成されておらず、摩擦係数が０．４を超え、ヌバック調特有のぬめり感が発現しなかった。比較例２の布帛は、毛羽部が形成されておらず、天然皮革のものと類似したフィンガーマークは得られなかった。さらに、比較例２の布帛は、毛羽結合体が形成されているが、マルチフィラメント糸結合体が形成されておらず、空隙の分布が実施例１〜５のヌバック調布帛と相違することが確認され、ヌバック調特有のぬめり感や毛並みが発現しなかった。
【００７６】
本発明のヌバック調布帛は、表面近くに形成される毛羽結合体において比較的多くの空隙が含まれる構造を有していることが認められ、このような構造が天然皮革に近いヌバック調特有のぬめり感や毛並みを実現していると考えられる。
【産業上の利用可能性】
【００７７】
本発明のヌバック調布帛、及びヌバック調布帛の製造方法は、自動車用シート、航空機用シート、船舶用シート、ソファー、家具、鞄、靴等の各種皮革製品に利用可能である。
【符号の説明】
【００７８】
１０            繊維
２０            樹脂
３０            非充填部
３０ａ          空隙
３０ｂ          亀裂
４０            充填部
４０ａ          マルチフィラメント糸結合体
４０ｂ          毛羽結合体
５０            毛羽部
１００          ヌバック調布帛
１００´        可撓性シート
【図１】
2019099970.tif 000004
【図２】
2019099970.tif 000005
【図３】
2019099970.tif 000006